(57)【要約】  止水性ファスナーテープの製造方法は、剥離性基材（７１）上に粘性止水層（７２）を形成する工程と、剥離性基材（７１）の粘性止水層（７２）をファスナーテープ基布（２１０）に粘着させ、ファスナーテープ基布（２１０）に粘着した粘性止水層（７２）から剥離性基材（７１）を剥離する工程と、ファスナーテープ基布（２１０）上の粘性止水層（７２）の硬化を促進して粘性が低下した止水層（７２）を形成する工程と、粘性止水層（７２）の硬化を促進する工程の後、ファスナーテープ基布（２１０）上の粘性が低下した止水層（７２）の露出面を剥離性被覆材（７３）により被覆する工程を含む。
2016157536.tif 000002
【特許請求の範囲】
【請求項１】
剥離性基材（７１）上に粘性止水層（７２）を形成する工程と、
前記剥離性基材（７１）の前記粘性止水層（７２）をファスナーテープ基布（２１０）に粘着させ、前記ファスナーテープ基布（２１０）に粘着した前記粘性止水層（７２）から前記剥離性基材（７１）を剥離する工程と、
前記ファスナーテープ基布（２１０）上の前記粘性止水層（７２）の硬化を促進して粘性が低下した止水層（７２）を形成する工程と、
前記粘性止水層（７２）の硬化を促進する工程の後、前記ファスナーテープ基布（２１０）上の前記粘性が低下した止水層（７２）の露出面を剥離性被覆材（７３）により被覆する工程を含む、止水性ファスナーテープの製造方法。
【請求項２】
前記ファスナーテープ基布（２１０）上に前記止水層（７２）及び前記剥離性被覆材（７３）がこの順番で積層された積層体（８４）をリールに巻き取る工程を更に含む、請求項１に記載の止水性ファスナーテープの製造方法。
【請求項３】
前記粘性止水層（７２）に接する側の前記剥離性基材（７１）の面には前記粘性止水層（７２）の面に転写されるべき模様が形成されている、請求項１又は２に記載の止水性ファスナーテープの製造方法。
【請求項４】
前記止水層（７２）に接する側の前記剥離性被覆材（７３）の面には前記止水層（７２）の露出面に転写されるべき模様が形成されている、請求項１乃至３のいずれか一項に記載の止水性ファスナーテープの製造方法。
【請求項５】
前記粘性止水層（７２）が、少なくともポリウレタン、分散剤、及び硬化剤を含む、請求項１乃至４のいずれか一項に記載の止水性ファスナーテープの製造方法。
【請求項６】
前記止水層（７２）が、少なくとも硬化剤により硬化されたポリウレタンを含む、請求項１乃至５のいずれか一項に記載の止水性ファスナーテープの製造方法。
【請求項７】
前記粘性止水層（７２）の硬化を促進する工程が、前記粘性止水層（７２）が設けられた前記ファスナーテープ基布（２１０）をヒーター装置に供給することを含む、請求項１乃至６のいずれか一項に記載の止水性ファスナーテープの製造方法。
【請求項８】
前記ファスナーテープ基布（２１０）から突出した前記粘性止水層（７２）の突出部分を除去する工程を更に含む、請求項１乃至７のいずれか一項に記載の止水性ファスナーテープの製造方法。
【請求項９】
ファスナーテープ基布（２１０）と、
前記ファスナーテープ基布（２１０）上に形成された止水層（７２）を備え、
前記止水層（７２）が単一の組成物から成る単層であり、少なくとも硬化剤により硬化されたポリウレタンを含む、止水性ファスナーテープ。
【請求項１０】
前記止水層（７２）の厚みの上限が１８０μｍ又は１７０μｍ又は１６０μｍ又は１５０μｍ又は１４０μｍ又は１３０μｍ又は１２０μｍ又は１１０μｍである、請求項９に記載の止水性ファスナーテープ。
【請求項１１】
前記止水層（７２）の厚みの上限が１００μｍ又は９０μｍ又は８０μｍ又は７０μｍ又は６０μｍ又は５０μｍである、請求項９に記載の止水性ファスナーテープ。
【請求項１２】
前記止水層（７２）が前記ファスナーテープ基布（２１０）の反対側にある表面を有し、前記止水層（７２）の表面には転写模様が形成されている、請求項９乃至１１のいずれか一項に記載の止水性ファスナーテープ。
【請求項１３】
請求項９乃至１２のいずれか一項に記載の止水性ファスナーテープと、
前記止水性ファスナーテープに対して取り付けられたファスナーエレメントを備えるファスナーストリンガーであって、
前記ファスナーテープ基布（２１０）が、前記止水層（７２）が形成された第１面と、この第１面の反対側にある第２面を有し、前記ファスナーエレメントが前記第２面上に配される、ファスナーストリンガー。
【請求項１４】
請求項１３に記載のファスナーストリンガーに各々が等しい左右一対のファスナーストリンガーと、
前記ファスナーストリンガーを開閉するためのファスナースライダーを備える、スライドファスナー。
【請求項１５】
請求項９乃至１２のいずれか一項に記載の止水性ファスナーテープと、
前記止水層（７２）を介して前記ファスナーテープ基布（２１０）上に積層された剥離性被覆材（７３）を備える、積層体。
【発明の詳細な説明】
【技術分野】
【０００１】
本開示は、主に止水性ファスナーテープの製造方法及び止水性ファスナーテープに関する。詳細には、本開示は、止水性ファスナーテープの製造方法、止水性ファスナーテープ、ファスナーストリンガー、スライドファスナー、及び積層体に関する。
【背景技術】
【０００２】
特許文献１には、有機溶剤の使用量を削減した環境配慮型の防水性ファスナーテープが開示されている。詳細には、ファスナーテープが、基布と、基布の一面上に貼り付けられた止水フィルムを備える。止水フィルムは、表皮層と接着層の２層の積層構造を有する。表皮層は、ポリウレタンのフィルムから成る。接着層は、水性ポリウレタンの接着剤の硬化物から成る。同文献の段落００２６には、接着層となるべき接着剤は、水性ポリウレタン、イソシアネート化合物、及び水を含むことが説明されている。【０００３】
特許文献１の段落００４５には止水性ファスナーテープの製造工程が説明されている。概要としては、離型フィルム上に表皮層となるべき第１層を形成し、第１層上に接着層となるべき第２層を塗布し、ローラーを用いてファスナーテープを第２層に貼り付け、最後に加熱処理により各第１及び第２層の硬化を促進する。【０００４】
特許文献２には、同文献の図２乃至図４に示されるように、防水材４１を上鋳型２０の型穴２１内に注入し、ファスナー布テープ３２が型穴２１の下方を通過させられ、この時、ファスナー布テープ３２の組織内に防水材が浸透する。上鋳型２０の下辺縁部にはナイフ部２２が設けられ、過多分の防水材４１が除去される。
【先行技術文献】
【特許文献】
【０００５】
【特許文献１】国際公開第２０１４／０１００１９号
【特許文献２】特許第４３１２１７１号
【発明の概要】
【発明が解決しようとする課題】
【０００６】
止水性ファスナーテープの基布上に形成される止水層の更なる薄層化が望まれる。特許文献１は、２層構造の止水層を活用し、一方の層に粘着性を持たせ、他方の層に止水性を持たせている。しかしながら、２層構造に由来し、止水層の合計厚が増加してしまう傾向にある。
【課題を解決するための手段】
【０００７】
本発明の一態様に係る止水性ファスナーテープの製造方法は、
剥離性基材（７１）上に粘性止水層（７２）を形成する工程と、
前記剥離性基材（７１）の前記粘性止水層（７２）をファスナーテープ基布（２１０）に粘着させ、前記ファスナーテープ基布（２１０）に粘着した前記粘性止水層（７２）から前記剥離性基材（７１）を剥離する工程と、
前記ファスナーテープ基布（２１０）上の前記粘性止水層（７２）の硬化を促進して粘性が低下した止水層（７２）を形成する工程と、
前記粘性止水層（７２）の硬化を促進する工程の後、前記ファスナーテープ基布（２１０）上の前記粘性が低下した止水層（７２）の露出面を剥離性被覆材（７３）により被覆する工程を含む。【０００８】
幾つかの実施形態においては、前記ファスナーテープ基布（２１０）上に前記止水層（７２）及び前記剥離性被覆材（７３）がこの順番で積層された積層体（８４）をリールに巻き取る工程を更に含む。【０００９】
幾つかの実施形態においては、前記粘性止水層（７２）に接する側の前記剥離性基材（７１）の面には前記粘性止水層（７２）の面に転写されるべき模様が形成されている。【００１０】
幾つかの実施形態においては、前記止水層（７２）に接する側の前記剥離性被覆材（７３）の面には前記止水層（７２）の露出面に転写されるべき模様が形成されている。【００１１】
幾つかの実施形態においては、前記粘性止水層（７２）が、少なくともポリウレタン、分散剤、及び硬化剤を含む。【００１２】
幾つかの実施形態においては、前記止水層（７２）が、少なくとも硬化剤により硬化されたポリウレタンを含む。【００１３】
幾つかの実施形態においては、前記粘性止水層（７２）の硬化を促進する工程が、前記粘性止水層（７２）が設けられた前記ファスナーテープ基布（２１０）をヒーター装置に供給することを含む。【００１４】
幾つかの実施形態においては、前記ファスナーテープ基布（２１０）から突出した前記粘性止水層（７２）の突出部分を除去する工程を更に含む。【００１５】
本発明の別態様に係る止水性ファスナーテープは、ファスナーテープ基布（２１０）と、
前記ファスナーテープ基布（２１０）上に形成された止水層（７２）を備え、
前記止水層（７２）が単一の組成物から成る単層であり、少なくとも硬化剤により硬化されたポリウレタンを含む。【００１６】
幾つかの実施形態においては、前記止水層（７２）の厚みの上限が１８０μｍ又は１７０μｍ又は１６０μｍ又は１５０μｍ又は１４０μｍ又は１３０μｍ又は１２０μｍ又は１１０μｍである。【００１７】
幾つかの実施形態においては、前記止水層（７２）の厚みの上限が１００μｍ又は９０μｍ又は８０μｍ又は７０μｍ又は６０μｍ又は５０μｍである。【００１８】
幾つかの実施形態においては、前記止水層（７２）が前記ファスナーテープ基布（２１０）の反対側にある表面を有し、前記止水層（７２）の表面には転写模様が形成されている。【００１９】
本発明の更なる態様に係るファスナーストリンガーは、
先行の段落に記載の止水性ファスナーテープと、
前記止水性ファスナーテープに対して取り付けられたファスナーエレメントを備えるファスナーストリンガーであって、
前記ファスナーテープ基布（２１０）が、前記止水層（７２）が形成された第１面と、この第１面の反対側にある第２面を有し、前記ファスナーエレメントが前記第２面上に配される。【００２０】
本発明の更なる態様に係るスライドファスナーは、先行の段落に記載のファスナーストリンガーに各々が等しい左右一対のファスナーストリンガーと、
前記ファスナーストリンガーを開閉するためのファスナースライダーを備える。【００２１】
本発明の更なる態様に係る積層体は、先行の段落に記載の止水性ファスナーテープと、
前記止水層（７２）を介して前記ファスナーテープ基布（２１０）上に積層された剥離性被覆材（７３）を備える。
【発明の効果】
【００２２】
本発明の一態様によれば、止水性ファスナーテープの基布上に形成される止水層の更なる薄層化に貢献することができる。
【図面の簡単な説明】
【００２３】
【図１】本発明の実施形態に係る止水性ファスナーテープの製造工程を示すフローチャートである。
【図２】本発明の実施形態に係る止水性ファスナーテープの製造工程を示す模式図である。
【図３】本発明の実施形態に係る止水性ファスナーテープの製造工程を示すフローチャートである。
【図４】本発明の実施形態に係る止水性ファスナーテープの製造工程において現れる積層体の積層構造を示す模式図である。
【図５】本発明の実施形態に係る止水性ファスナーテープの製造工程において現れる積層体の一面を示す模式図である。
【図６】本発明の実施形態に係る止水性ファスナーテープの製造工程において用いられる剥離性基材及び剥離性被覆材の概略的な斜視図である。
【図７】本発明の実施形態に係る止水性スライドファスナーの概略的な平面図である。
【図８】本発明の実施形態に係る止水性スライドファスナーの概略的な断面模式図であり、図７のＶＩＩＩ−ＶＩＩＩに沿う概略的な断面構成を示す。
【図９】本発明の別の実施形態に係る止水性ファスナーテープの製造工程を示す模式図である。
【図１０】本発明のまた別の実施形態に係る止水性ファスナーテープの製造工程を示す模式図である。
【発明を実施するための形態】
【００２４】
以下、図面を参照しつつ、本発明の非限定の例示の実施の形態について説明する。開示の１以上の実施形態及び実施形態に包含される各特徴は、個々に独立したものではない。当業者は、過剰説明を要せず、各実施形態及び／又は各特徴を組み合わせることができ、また、この組み合わせによる相乗効果も理解可能である。実施形態間の重複説明は、原則的に省略する。参照図面は、発明の記述を主たる目的とするものであり、作図の便宜のために簡略化されている場合がある。
【００２５】
図１を参照して非限定の例示の実施形態について説明する。図１は、止水性ファスナーテープの製造工程を示すフローチャートである。図１の参照から理解されるように、開示の本実施形態に係る止水性ファスナーテープの製造工程は、
剥離性基材上に粘性止水層を形成する第１工程と、
剥離性基材上の粘性止水層をファスナーテープ基布に粘着させ、ファスナーテープ基布に粘着した粘性止水層から剥離性基材を剥離する第２工程と、
ファスナーテープ基布上の粘性止水層の硬化を促進して粘性が低下した止水層を形成する第３工程と、
粘性止水層の硬化を促進する工程の後、ファスナーテープ基布上の粘性が低下した止水層の露出面を剥離性被覆材により被覆する第４工程を含む。
【００２６】
一般的には止水層を十分に硬化させるのに相対的に長い時間を要する。従って、単層の粘性止水層をファスナーテープ基布に粘着してその粘性止水層の硬化を促進しただけではファスナーテープ基布を保管する際に粘性止水層の粘性が悪く影響するおそれがある。例えば、やや硬化された粘性止水層がファスナーテープ基布をリールに巻いて保管する場合、露出面となるべき粘性止水層の一面上にファスナーテープ基布が接触して両者が固着してしまうおそれがある。上述の製造方法によれば、止水層の薄層化を図りつつ、このような問題が生じることを回避することができる。更に、剥離性基材や剥離性被覆材の使用により止水層の露出面の面状態が高度に制御可能である。単層の止水層を形成するためにファスナーテープ基布を止水層材料でコーティングする場合には到底得られない効果である。
【００２７】
以下、詳細に説明する。第１工程においては、剥離性基材上に粘性止水層を形成する。第１工程で用いられる剥離性基材は、一般的に入手可能な離型紙又は離型フィルムである。離型紙は、紙材の一面又は両面上に離型層が形成されたものである。離型フィルムは、フィルム材の一面又は両面上に離型層が形成されたものである。一実施形態においては、リールに巻かれた長尺な剥離性基材が用いられ、リールの回動により剥離性基材の送り出しが可能である。幾つかの実施形態においては無端状の剥離性基材が用いられる。
【００２８】
第１工程で用いられる粘性止水層は、剥離性基材上において層状を保つことができる。一実施形態においては、リールから送られる長尺な剥離性基材上に粘性止水層となるべき粘性材料が供給され、これにより剥離性基材上に粘性止水層が形成される。他の実施形態においては、リールから送られる長尺な剥離性基材上に粘性止水層となるべき粘性材料が供給され、その過程又はこの工程の後、剥離性基材上の粘性材料の硬化が促進され、これにより粘性止水層が形成される。
【００２９】
非限定の一実施形態においては、粘性材料及び粘性止水層が、少なくともポリウレタン、分散剤、及び硬化剤を含む。幾つかの実施形態においては、ポリウレタンが主原料であり、分散剤及び硬化剤は添加剤である。ポリウレタンは、例えば、水性ポリウレタンである。硬化剤は、例えば、イソシアネート化合物である。分散剤は、例えば、水である。水性ポリウレタンと分散剤の水の組み合わせによりエコフレンドリーな製造工程が実現される。幾つかの実施形態においては、粘性材料は、硬化剤によるポリウレタンの架橋反応がほとんど進行していないものである。粘性止水層は、硬化剤によるポリウレタンの架橋反応がやや進行したものである。架橋反応の反応速度は、周囲温度が高温になるほど大きくなる。高い製造効率の確保の観点から硬化の促進、換言すれば、架橋反応の促進のため、ヒーターが用いられる。ヒーターは、温度制御可能な汎用品で足りる。
【００３０】
幾つかの実施形態においては、水性ポリウレタンが微粒子状であり、例えばポリウレタンエマルジョンや、ポリウレタンディスパージョンの形態で提供される。ここで、「水性」とは分散媒として水が使用可能であることを意味する。しかしながら、分散剤は、必ずしも水に限定されるべきではない。
【００３１】
主原料として使用する水性ポリウレタンは、当業者にとって知られた任意のものが使用可能である。例えば、ポリエーテル系ポリウレタン、ポリエステル系ポリウレタン、ポリカーボネート系ポリウレタン、及びポリカプロラクトン系ポリウレタンから成る群から選択される１以上のポリウレタンが使用可能である。幾つかの実施形態においては、１以上の親水基を有するポリウレタンが使用される。幾つかの実施形態においては、耐加水分解性、耐熱性、耐油性及び耐磨耗性の観点から、親水性基を有するポリカーボネート系ポリウレタンが好適に使用される。親水基としては、カチオン性の親水基、アニオン性の親水基、非イオン性の親水基、又はこれらの任意の組み合わせの親水基が使用可能である。カチオン性基としては、例えば、アミノ基が挙げられる。アニオン性の親水性基としては、例えば、カルボキシル基、ホスホン酸基、スルホン酸基が挙げられる。非イオン性の親水性基としては、例えば、ポリアルキレンオキシド基（例えば、ポリエチレンオキシド基）、ヒドロキシル基が挙げられる。親水性基の中でも、環境負荷の低減の理由によりカルボキシル基が好ましい。カルボキシル基等のアニオン性の親水性基は、ポリウレタンの親水性を高める観点から、トリエチルアミン、アンモニア、２−アミノ−２メチルプロパノール等の塩基で中和しておくことが望ましい。
【００３２】
硬化剤として使用するイソシアネート化合物は、脂肪族イソシアネート、脂環族イソシアネート、芳香族イソシアネート、又はこれらの任意の組み合わせを含むことができる。イソシアネートは、例えば、ダイマー、トリマー、イソシアネート誘導体、イソシアネートプレポリマー、ブロックイソシアネートから選択することができる。芳香族イソシアネートは黄変する傾向にある。他方、脂肪族イソシアネート、脂環族イソシアネート、又はこれらの任意の組み合わせは、耐変色性に優れており、またポットライフが長い。従って、粘性材料の型への適当な流し込み時間が確保できる。脂肪族イソシアネートとしては、例えば、エチレンジイソシアネート、テトラメチレンジイ ソシアネート、ヘキサメチレンジイソシアネート、ドデカメチレンジイソシアネート、２，２，４−トリメチルヘキサンジイソシアネート、リジンジイソシア ネート、２，６−ジイソシアナトメチルカプロエート、イソホロンジイソシアネート、１，４−シクロヘキサンジイソシアネート、４，４’−ジシクロヘキシル メタンジイソシアネート、ビス（イソシアナトメチル）シクロヘキサン、シクロへキシレンジイソシアネート、メチルシクロへキシレンジイソシアネートが挙げられる。
【００３３】
幾つかの実施形態においては、イソシアネート化合物が準水系溶剤に溶解したものが用いられる。準水系溶剤とは水に可溶な有機溶剤を指す。準水系溶剤は、例えば、グリコールエーテル系（ジエチレングリコールジメチルエーテル、プロピレングロコールモノメチルエーテル、メトキジメチルブタノールなど）、アルコール系（エタノール、イソプロパノールなど）、テンペル系（ｄ−リモネン）、ピロリドン系（Ｎメチルー２ピロリドン）を含む。炭化水素が疎水性の性質を有し、水酸基とエーテル基が親水性を有しているグリコールエーテル系は、主原料として使用する水性ポリウレタンに含まれる水との相溶性が良い。イソシアネート化合物の均一分散を確保する観点から、グリコールエーテル系が用いられる場合がある。
【００３４】
幾つかの実施形態においては、粘性材料には無機顔料が添加される。これにより止水層を所望の色に着色することができる。
【００３５】
第２工程においては、剥離性基材上の粘性止水層をファスナーテープ基布に粘着させ、ファスナーテープ基布に粘着した粘性止水層から剥離性基材を剥離する。第１工程に関して上述の通り、粘性止水層は、剥離性基材上において層状に維持されている。剥離性基材上に粘性止水層が形成された第１積層体とファスナーテープ基布を貼り合わせることにより、剥離性基材上の粘性止水層がファスナーテープ基布の一面に粘着される。より詳細には、第１積層体の粘着止水層の露出面とファスナーテープ基布の一面が貼り合わされる。幾つかの実施形態においては、一対のロール間に第１積層体とファスナーテープ基布が送られ、一対のロール間において第１積層体の粘性止水層がファスナーテープ基布に圧着される。この時、剥離性基材上に粘性止水層を介してファスナーテープ基布が積層された第２積層体が形成される。
【００３６】
第２工程においては、ファスナーテープ基布に粘着した粘性止水層から剥離性基材が剥離される。粘性止水層と剥離性基材間の剥離強度は剥離性基材の離型層のために小さい。この剥離強度に比べて、ファスナーテープ基布と粘性止水層間の剥離強度は大きい。この剥離強度の相違に基づいて剥離性基材を簡単に剥離して回収することができる。第２工程において第２積層体から剥離性基材が除去され、ファスナーテープ基布上に粘性止水層が積層された第３積層体が形成される。幾つかの実施形態においては、回収した剥離性基材が再利用され、端的には、第１工程に供給される。
【００３７】
幾つかの実施形態においては、第２工程において、剥離性基材上の粘性止水層をファスナーテープ基布に粘着させるステップと、ファスナーテープ基布に粘着した粘性止水層から剥離性基材を剥離するステップが完全又は実質的に同時に行われる。幾つかの実施形態においては、剥離性基材上の粘性止水層をファスナーテープ基布に粘着させるステップの後、ファスナーテープ基布に粘着した粘性止水層から剥離性基材を剥離するステップが行われる。
【００３８】
ファスナーテープ基布は、経糸と緯糸が織られた織物、若しくは糸が編まれた編み物であり、可撓性があるシートである。ファスナーテープ基布を構成する糸は、例えば、ポリアミド繊維、ポリエステル繊維、アクリル繊維等が挙げられる。これらの合成繊維を織成又は編成することによりファスナーテープ基布が製造される。
【００３９】
第３工程においては、ファスナーテープ基布上の粘性止水層の硬化を促進して粘性が低下した止水層が形成される。第２工程において上述のように剥離性基材が除去されている。幾つかの実施形態においては、ファスナーテープ基布上の粘性止水層の露出面が、昇温された又は相対的に高温の雰囲気に晒され、粘性止水層の硬化が促進される。幾つかの実施形態においては、粘性止水層内のイソシアネート化合物によるポリウレタンの架橋反応が進行し、また粘性止水層内の水分が揮発される。
【００４０】
第４工程においては、ファスナーテープ基布上の粘性が低下した止水層の露出面が剥離性被覆材により被覆される。第３工程においては、粘性止水層の硬化が進行し、粘性が低下した止水層が形成される。しかしながら、止水層を十分に硬化させるためには長い時間を要することが多い。幾つかの実施形態においては、粘性が低下した止水層も依然としてある程度の粘性を有する。この点に鑑みて、本実施形態においては、第４工程においてファスナーテープ基布上の止水層の露出面を剥離性被覆材で被覆し、これにより、止水層に残存し得る粘着性の問題が回避される。第４工程においては、ファスナーテープ基布上の粘性が低下した止水層の露出面上に剥離性被覆材が積層され、ファスナーテープ基布上に止水層を介して剥離性被覆材が積層された第４積層体が形成される。
【００４１】
ファスナーテープ基布上の止水層の十分な硬化が確保された後、剥離性被覆材が剥離され、これにより、ファスナーテープ基布上に止水層が積層された第５積層体が得られる。第３積層体と第５積層体の違いは、ファスナーテープ基布上の止水層の硬さである。第５積層体を止水性ファスナーテープと呼ぶ場合がある。
【００４２】
止水性ファスナーテープは、ファスナーテープ基布と、ファスナーテープ基布上に形成された止水層を備える。止水層は、単一の組成物から成る単層であり、少なくとも硬化剤により硬化されたポリウレタンを含む。
【００４３】
ファスナーテープ基布上の止水層が単層である。従って、止水性ファスナーテープの厚みを従来よりも有効に低減することができる。幾つかの実施形態においては、止水性ファスナーテープの厚みの低減により、止水性ファスナーテープの柔軟性が高められる。幾つかの実施形態においては、止水性ファスナーテープの厚みの低減により、スライドファスナーとして用いられる時のファスナースライダーの摺動抵抗の低減が図られる。幾つかの実施形態においては、止水性ファスナーテープの厚みの低減により、ファスナースライダーの上翼板のフランジ部と止水層の接触が低減され、摩擦による止水層の摩耗が低減される。幾つかの実施形態においては、止水性ファスナーテープの厚みの低減により、スライドファスナーとして用いられる時のスライドファスナーの合計重量が低減される。
【００４４】
止水性ファスナーテープの止水層の厚みの上限は、例えば、１８０μｍ又は１７０μｍ又は１６０μｍ又は１５０μｍ又は１４０μｍ又は１３０μｍ又は１２０μｍ又は１１０μｍである。若しくは、止水層の厚みの上限が１００μｍ又は９０μｍ又は８０μｍ又は７０μｍ又は６０μｍ又は５０μｍである。止水性ファスナーテープの止水層の厚みの下限は、例えば、３５μｍ又は４０μｍ又は４５μｍ又は５０μｍである。当業者は、第１工程における粘性止水層の厚み及び組成に応じて止水性ファスナーテープの止水層の厚みが変動することを理解するだろう。
【００４５】
幾つかの実施形態においては、第１乃至第４工程において処理されるファスナーテープ基布にはファスナーエレメントが予め設けられている。例えば、ファスナーテープ基布が一対の主面を有し、一方の主面にコイルエレメントが縫い付けられ、他方の主面にはコイルエレメントが縫い付けられていない。第１乃至第４工程を経てファスナーテープ基布の他方の主面に止水層及び剥離性被覆材がこの順で積層される。
【００４６】
幾つかの実施形態においては、第１乃至第４工程において処理されるファスナーテープ基布にはファスナーエレメントが予め設けられておらず、止水性ファスナーテープの製造後、止水性ファスナーテープに対してファスナーエレメントが設けられる。例えば、インサート成形により止水性ファスナーテープの側縁部に樹脂エレメントが設けられる。
【００４７】
以下、図２乃至図８を参照しながら例示の実施形態の詳細について説明する。図２は、本発明の実施形態に係る止水性ファスナーテープの製造工程を示す模式図である。図３は、本発明の実施形態に係る止水性ファスナーテープの製造工程を示すフローチャートである。図４は、本発明の実施形態に係る止水性ファスナーテープの製造工程において現れる積層体の積層構造を示す模式図である。図５は、本発明の実施形態に係る止水性ファスナーテープの製造工程において現れる積層体の一面を示す模式図である。図６は、本発明の実施形態に係る止水性ファスナーテープの製造工程において用いられる剥離性基材及び剥離性被覆材の概略的な斜視図である。図７は、本発明の実施形態に係る止水性スライドファスナーの概略的な平面図である。図８は、本発明の実施形態に係る止水性スライドファスナーの概略的な断面模式図であり、図７のＶＩＩＩ−ＶＩＩＩに沿う概略的な断面構成を示す。
【００４８】
図２から理解されるように、繰り出しリール若しくは第１リール１１と巻き取りリール又は第２リール１２に無端状に剥離性基材７１が巻かれる。一例においては、繰り出しリール１１と巻き取りリール１２の一方のリールがモーターから伝達される回転力に応じて回転し、他方のリールが剥離性基材７１を介して伝達する力に応じて受動回転する。繰り出しリール１１から送られる剥離性基材７１は、粘性材料供給部９１と、第１ヒーター９２を通過する。粘性材料供給部９１は、剥離性基材７１上に粘性材料を供給する。粘性材料供給部９１は、例えば、剥離性基材７１上に配される枠体を有し、枠体内に粘性材料を供給する。この枠体の底を閉じる態様で剥離性基材７１が送られる。真っさらな剥離性基材７１の特定領域が枠体を通過し、これにより、剥離性基材７１の特定領域上には粘性材料が層状に形成される。できるだけ一定の層厚を確保するための任意の公知の手法が採用される。
【００４９】
粘性材料の適切な層厚を確保するため、粘性材料の組成が調整される。幾つかの実施形態においては、上述に例示したポリウレタン、水、イソシアネート化合物に加えて、増粘剤が添加される。この増粘剤としては、公知の任意の水溶性増粘剤が使用可能である。例えば、多糖類やゼラチン等の天然高分子、ポリオキシエチレンや架橋ポリ（メタ）アクリル酸等の合成高分子、モンモリナイトやシリカ等の無機鉱物が例示される。
【００５０】
幾つかの実施形態においては、粘性材料には、シリコーン化合物が添加され、これにより、止水性ファスナーテープの止水層の耐摩耗性が高められる。幾つかの実施形態においては、シリコーン化合物は、止水性ファスナーテープの止水層中（固形分換算）で２質量％以上を占め、又は４質量％以上を占める。シリコーン化合物の含有量が多くなりすぎると却って止水性ファスナーテープの止水層が脆くなる場合がある。従って、シリコーン化合物は止水性ファスナーテープの止水層中で２５質量％以下を占めるのが好ましく、１５質量％以下を占めるのがより好ましい。シリコーン化合物の少なくとも一部は止水性ファスナーテープの止水層を構成するポリウレタンと共重合した形態で存在する。
【００５１】
剥離性基材７１上に形成された粘性材料の層が第１ヒーター９２を通過し、この過程で粘性材料中のポリウレタンの硬化が促進され、粘性止水層７２が形成される。幾つかの実施形態においては、適切な組成や流動性を有する粘性材料が用いられ、第１ヒーター９２が省略される。この場合、粘性材料供給部９１を通過した後、剥離性基材７１上に粘性止水層７２が形成される。第１ヒーター９２の温度は、例えば、６０℃〜１２０℃である。剥離性基材７１の送り速度は、例えば、０．５ｍ／分〜３．０ｍ／分である。第１ヒーター９２の通過所要時間は、例えば、１分〜５分である。
【００５２】
剥離性基材７１上に粘性止水層７２が積層された第１積層体８１の積層構造が図４（ａ）に示され、第１積層体８１の積層構造の主面の部分的な平面図が図５（ａ）に示される。なお、図４に示される各層は、実際の厚みを反映するものではなく、以降の説明においても同様である。
【００５３】
剥離性基材７１上に粘性止水層７２が積層された第１積層体８１は、第１圧着処理部９３へ供給される。ファスナーテープ基布２１０も図示のロール搬送機構により第１圧着処理部９３へ供給される。第１圧着処理部９３は、一対のロール２１を有し、この一対のロール２１の間において第１積層体８１とファスナーテープ基布２１０が圧着される。第１積層体８１の粘性止水層７２がファスナーテープ基布２１０の一面に粘着する。剥離性基材７１上に粘性止水層７２を介してファスナーテープ基布２１０が積層された第２積層体８２が形成される。
【００５４】
第２積層体８２の積層構造が図４（ｂ）に示され、第２積層体８２の積層構造の主面の部分的な平面図が図５（ｂ）に示される。
【００５５】
図５（ｂ）の参照から理解されるように、ファスナーテープ基布２１０を含むファスナーチェーンが第１圧着処理部９３へ供給される。このような態様においても、ファスナーテープ基布２１０が第１圧着処理部９３へ供給されることには変わりが無い。左右のファスナーストリンガーに個別に止水層を形成するよりは、ファスナーチェーンに対して止水層を一括して形成するほうが高い生産効率を確保することができる。更に、ファスナーチェーンに対して止水層を形成する場合、左右のファスナーストリンガーを閉じる時に左右の止水層の対向端部同士が好適に突き合わされ、良好な止水性が確保される。なお、ファスナーチェーンに止水層を形成した後、止水層は、左右のファスナーエレメント列の噛合い線に沿って切断される。
【００５６】
図５（ａ）及び図５（ｂ）の比較若しくは図５（ｂ）自体から理解されるように、送り方向に直交する剥離性基材７１の横幅は、送り方向に直交するファスナーチェーンの横幅よりも大きい。これにより、ファスナーチェーンの一面に対して漏れなく粘性止水層７２を粘着させることができる。
【００５７】
図２に示すように、剥離性基材７１上に粘性止水層７２を介してファスナーテープ基布２１０が積層された第２積層体８２は、剥離性基材巻き取り部９４へ供給される。図示例の剥離性基材巻き取り部９３は、剥離性基材７１を巻き取るための巻き取りリール１２を有し、巻き取りリール１２の回転により剥離性基材７１が巻き取られる。これにより、ファスナーテープ基布２１０上に粘性止水層７２が積層された第３積層体８３が形成される。換言すれば、ファスナーテープ基布２１０上に単層の粘性止水層７２が残留し、剥離性基材７１からファスナーテープ基布２１０への粘性止水層７２の移行が完了する。一例においては、繰り出しリール１１と巻き取りリール１２に無端状の剥離性基材７１が巻かれ、各リールの回転速度が等しい。
【００５８】
ファスナーテープ基布２１０上に粘性止水層７２が積層された第３積層体８３の積層構造が図４（ｃ）に示される。
【００５９】
図２に示すように、第３積層体８３は、第２ヒーター９５に送られる。第２ヒーター９５内を通過することにより粘性止水層７２の硬化が促進され、その粘性が低下し、ファスナーテープ基布２１０上には粘性が低下した止水層７２が形成される。第２ヒーター９５の前後の止水層７２の相違は、主にポリウレタンの硬化の程度の違い、止水層７２内の水分の揮発の程度の違い、止水層７２自体の質量／重量の違いが例示される。
【００６０】
ファスナーテープ基布２１０上の粘性止水層７２の露出面が、第２ヒーター９５内の昇温された又は相対的に高温の雰囲気に晒され、粘性止水層の硬化が促進される。例えば、粘性止水層内のイソシアネート化合物によるポリウレタンの架橋反応が進行し、また粘性止水層内の水分が揮発される。
【００６１】
第２ヒーター９５の温度は、例えば、６０℃〜１２０℃である。送り速度は、例えば、０．５ｍ／分〜３．０ｍ／分である。第２ヒーター９５の通過所要時間は、例えば、１分〜５分である。
【００６２】
第２ヒーター９５を通過した第３積層体８３は切除装置９６に供給される。切除装置９６は、送り方向に直交する幅方向においてファスナーチェーン及びファスナーテープ基布２１０から外側に突出する止水層７２の突出部分を除去する。これにより、図５（ｂ）の時には存在していたファスナーチェーンから幅方向外側に突出する止水層７２の突出部分が除去され、図５（ｂ）に示すような止水層７２の不要部分が除去されたファスナーチェーンが得られる。
【００６３】
切除装置９６を通過した第３積層体８３は、第２圧着処理部９７へ供給される。第２圧着処理部９７は、第３積層体８３と剥離性被覆材７３を貼り合わせ、第３積層体８３の止水層７２の露出面を剥離性被覆材７３により被覆する。ファスナーテープ基布２１０上の粘性が低下した止水層７２の露出面上に剥離性被覆材７３が積層され、ファスナーテープ基布２１０上に止水層７２を介して剥離性被覆材７３が積層された第４積層体８４が形成される。
【００６４】
ファスナーテープ基布２１０上に止水層７２を介して剥離性被覆材７３が積層された第４積層体８４の積層構造が図４（ｄ）に示され、第４積層体８４の積層構造の主面の部分的な平面図が図５（ｄ）に示される。図５（ｄ）に示すように送り方向に直交する幅方向における剥離性被覆材７３の横幅は、ファスナーチェーンの横幅及びファスナーテープ基布２１０の横幅よりも大きい。止水層７２の粘着の問題がより高い確実性において解消される。
【００６５】
図２に示す例では、第２圧着処理部９７が、一対のロール２２を有し、一対のロール２２の間に第３積層体８３と剥離性被覆材７３が供給され、その間で圧着され、第４積層体８４が形成される。第３積層体８３の止水層７２が剥離性被覆材７３により保護される。幾つかの実施形態においては、第３積層体８３の止水層７２が剥離性被覆材７３に粘着する。幾つかの実施形態においては、第２ヒーター９５を通過した後も止水層７２には粘着性が残存する。止水層７２の露出面を剥離性被覆材７３で被覆することにより、その粘着性の問題が解消される。なお、剥離性被覆材７３は、剥離性基材７１と同一若しくは異なるものである。剥離性被覆材７３は、複数のロールを含む搬送機構により一対のロール２２の間へ供給される。
【００６６】
第２圧着処理部９７を通過した第３積層体８３は、巻き取り部９８へ供給される。巻き取り部９８は、ファスナーテープ基布２１０上に止水層７２を介して剥離性被覆材７３が積層された第４積層体８４を巻き取るためのリール１３を有する。長尺な第４積層体８４がリール１３に巻き取られ、第４積層体８４の保管が簡単になる。更に、リール１３を不図示のヒーターに供給すれば、第４積層体８４の止水層７２の硬化が更に促進される。
【００６７】
図２においては図示されていないが、止水層７２の硬化が十分に進行した後、剥離性被覆材７３が剥離され、ファスナーテープ基布２１０上に十分に硬化した止水層７２が積層された第５積層体が得られる。
【００６８】
図３は、上述した工程の概略的なフローチャートであり、粘性材料供給部９１、第１ヒーター９２、第１圧着処理部９３、剥離性基材巻き取り部９４、第２ヒーター９５、切除装置９６、第２圧着処理部９７、及び巻き取り部９８の各動作を概略的に示している。
【００６９】
上述の製造方法によれば、止水層の薄層化を図りつつ、止水層の粘性に由来する問題が生じることを回避することができる。更に、剥離性基材や剥離性被覆材の使用により止水層の露出面の面状態が高度に制御可能である。単層の止水層を形成するためにファスナーテープ基布を止水層材料でコーティングする場合には到底得られない効果である。薄層の止水層により、例えば、ｉ）止水性ファスナーテープの柔軟性が高められ、ｉｉ）スライドファスナーとして用いられる時のファスナースライダーの摺動抵抗の低減が図られ、ｉｉｉ）ファスナースライダーの上翼板のフランジ部と止水層の接触が低減され、摩擦による止水層の摩耗が低減され、ｉｖ）スライドファスナーとして用いられる時のスライドファスナーの合計重量が低減される。
【００７０】
図６に示すように、剥離性基材７１及び剥離性被覆材７３の一方又は両方の主面には凸部のパターン又は凹部のパターン若しくは凸部パターンと凹部パターンの組み合わせが形成される。凸部及び凹部の具体的な正面視形状は任意であり、例えば、円形、三角形、四角形、五角形、線状、Ｓ字状、星状などであり、幾つかの実施形態においては文字や絵柄を表わす。剥離性基材７１又は剥離性被覆材７３の主面が非平坦面であるとも説明できる。このような場合、剥離性基材７１の主面に形成された模様を粘性止水層７２に転写することができる。同様にして、剥離性被覆材７３の主面に形成された模様を粘性が低下した止水層７２に転写することができる。
【００７１】
転写模様を有する止水層７２が形成され、実施形態によっては、実に繊細な外観を呈する。剥離性基材又は剥離性被覆材を用いる場合、他の成膜方法と比較して高度に表面状態が制御された止水層７２の露出面が達成されるものと当業者に理解される。
【００７２】
剥離性基材及び剥離性被覆材の両方の主面が平坦面であれば、最終的に得られる止水層７２の露出面が高い光沢性を得ることができる。この点についても、剥離性基材や剥離性被覆材を何ら用いない成膜方法では達成しがたい効果である。
【００７３】
幾つかの実施形態においては、粘性止水層７２に接する側の剥離性基材７１の面には粘性止水層７２の面に転写されるべき模様が形成される。幾つかの実施形態においては、代替的又は追加的に、止水層７２に接する側の剥離性被覆材７３の面には止水層７２の露出面に転写されるべき模様が形成される。
【００７４】
粘性止水層７２が硬化する時、粘性止水層７２内の分散剤の気化、粘性止水層７２内のポリウレタンとイソシアネート化合物の架橋反応が生じ、この架橋反応が進行するに応じて架橋ポリウレタンが層内に形成される。架橋反応が完全又は十分に進行した後、止水層７２内には架橋ポリウレタンと増粘剤の固形分が主に含まれる。
【００７５】
図７及び図８を参照して上述したファスナーテープやファスナーチェーンを用いて製造されたスライドファスナーの一例について説明する。図７に示すように、スライドファスナー２９０は、左右一対のファスナーストリンガー２８０と、左右一対のファスナーストリンガー２８０を開閉するための一つのファスナースライダー２７０を有する。ファスナーストリンガー２８０は、ファスナーテープ２２０の対向側縁部にファスナーエレメント２４０が設けられたものである。ファスナースライダー２７０の前進により左右のファスナーストリンガー２８０の各ファスナーエレメント２４０が噛合い、左右のファスナーストリンガー２８０が閉じられる。ファスナースライダー２７０の後進により左右のファスナーストリンガー２８０の各ファスナーエレメント２４０の噛合が解除され、左右のファスナーストリンガー２８０が開けられる。
【００７６】
ファスナーテープ２２０は、ファスナーテープ基布２１０の上面に単層の止水層７２が積層されたものである。図示例においては、ファスナーテープ基布２１０の下面にはコイルエレメントが縫い付けられている。ファスナーテープ基布２１０の上面にはコイルエレメントが設けられていなく、上述のように粘性止水層７２に対してファスナーテープ基布２１０の一面を好適に貼り合わせることができる。
【００７７】
ファスナースライダー２７０は、上翼板２７１と下翼板２７２が連結柱を介して連結した金属又は樹脂部品である。ファスナースライダー２７０の前進又は後進の過程で上翼板２７１の左右側縁部に設けられたフランジ部２７３が止水層７２の露出面に接触する。本実施形態においては、止水層７２の厚みを低減することが可能である。従って、幾つかの実施形態においては、止水層７２の摩耗が低減される。
【００７８】
図９に示す別の製造工程においては、上述の実施形態とは異なり、第１積層体８１に対するファスナーテープ基布２１０の貼り合わせ及び圧着と、第２積層体８２からの剥離性基材７１の剥離がほぼ同時に行われている。このような場合においても上述の実施形態と同様の効果を得ることができる。
【００７９】
図９に示すように、粘性材料供給部９１、第１ヒーター９２、第１圧着処理部９３、剥離性基材巻き取り部９４、第２ヒーター９５、第２圧着処理部９７、及び巻き取り部９８が設けられる。第１圧着処理部９３の一対のロールから送り出される剥離性基材７１が巻き取りリール１２により回収されている。図９に示す場合、上述の実施形態とは異なり、切除装置９６が除かれている。このような態様も想定される。リール１４にはファスナーチェーンが巻かれ、ロール２１へ供給される。リール１５には剥離性被覆材７３が巻かれ、ロール２２へ供給される。
【００８０】
図１０に示す別の製造工程においては、図９に示す実施形態とは異なり、第１ヒーター９２と第２ヒーター９５が共有されている。第３積層体８３と一緒に剥離性被覆材７３がリール１３により巻き取られ、剥離性被覆材７３が止水層７２を被覆して第４積層体８４が形成されるタイミングと、第４積層体８４がリール１３に巻かれるタイミングが完全又は実質的に同一である。このような実資形態において図２及び図９に示した実施例と同様の効果を得ることができる。
【００８１】
上述の教示を踏まえると、当業者をすれば、各実施形態に対して様々な変更を加えることができる。請求の範囲に盛り込まれた符号は、参考のためであり、請求の範囲を限定解釈する目的で参照されるべきものではない。
【符号の説明】
【００８２】
７１            剥離性基材
７２            粘性止水層
７３            剥離性被覆材
８１〜８４        積層体
２１０            ファスナーテープ基布
【図１】
2016157536.tif 000003
【図２】
2016157536.tif 000004
【図３】
2016157536.tif 000005
【図４】
2016157536.tif 000006
【図５】
2016157536.tif 000007
【図６】
2016157536.tif 000008
【図７】
2016157536.tif 000009
【図８】
2016157536.tif 000010
【図９】
2016157536.tif 000011
【図１０】
2016157536.tif 000012
【国際調査報告】
2016157536.tif 000013
2016157536.tif 000014
2016157536.tif 000015
2016157536.tif 000016